(57)【要約】【課題】記録画像にニジミがなく、湿度変化による透明性の低下が少ない感熱記録体を提供することにある。【解決手段】透明支持体上に、ロイコ染料、呈色剤および接着剤を含有する感熱記録層、並びに保護層を有する感熱記録体において、上記課題を解決するめの一つの手段として、接着剤として少なくともポリウレタン系アイオノマー樹脂とスチレン−ブタジエン系樹脂とを併用し、特にポリウレタン系アイオノマー樹脂１００重量部に対してスチレン−ブタジエン系樹脂を１００〜３００重量部となるように用いるものである。【選択図】なし【特許請求の範囲】
【請求項１】
透明支持体上に、ロイコ染料、呈色剤および接着剤を含有する感熱記録層、並びに保護層を有する感熱記録体において、感熱記録層中の接着剤が少なくともポリウレタン系アイオノマー樹脂およびスチレン−ブタジエン系樹脂であることを特徴とする感熱記録体。
【請求項２】
ポリウレタン系アイオノマー樹脂１００重量部に対してスチレン−ブタジエン系樹脂が１００〜３００重量部である請求項１記載の感熱記録体。
【請求項３】
感熱記録層の厚さが、１５〜３０μｍである請求項１または２記載の感熱記録体。
【発明の詳細な説明】
【０００１】
【発明の属する技術分野】
本発明は、ロイコ染料と呈色剤と発色反応を利用した感熱記録体に関するものである。
【０００２】
【従来の技術】
ロイコ染料と呈色剤との発色反応を利用した感熱記録体は比較的安価であり、記録機器がコンパクトで、かつその保守も容易であるため、ファクシミリ、ワードプロセッサー、各種計算機などの記録媒体としてだけでなく、更に超音波診断用、Ｘ線像用、ＮＭＲ断層像用などの医療用機器の記録媒体としても使用されている。
【０００３】
なかでも、医療用機器の記録媒体に使用されるシャウカステン用の感熱記録体は、透明性と透過記録像の鮮明性および階調性が必要とされている。
【０００４】
透明支持体上に設けた感熱記録層中の接着剤として、ラテックスにより得られるスチレン−ブタジエン系樹脂を用いた感熱記録体は周知（例えば、特許文献１乃至３参照）あるが、サーマルヘツドによる記録時の印加エネルギーが強くなると記録画像部のエッジ部が滲んで記録画像が不鮮明になる恐れがある。
【０００５】
また、感熱記録層の耐水性を高めるために、感熱記録層中のラテックスにより得られる接着剤としてポリウレタン系アイオノマー樹脂を用いた感熱記録体（特許文献４参照）は公知であるが、支持体が透明な樹脂フイルムの場合、感熱記録体をシート状にカットするとカット部の感熱記録層が剥がれ、それがサーマルヘッドに付着して記録障害をおこす恐れがある。
【０００６】
【特許文献１】
特開平８−１７５００７号公報（請求項１）
【０００７】
【特許文献２】
特開平９−２２６２４６号公報（請求項１）
【０００８】
【特許文献３】
特開平１１−３４５０３号公報（実施例１）
【０００９】
【特許文献４】
特開平１１−１３８９８８号公報（請求項１）
【００１０】
【発明が解決しようとする課題】
本発明の課題は、記録画像にニジミがなく、湿度変化による透明性の低下が少ない感熱記録体を提供することにある。
【００１１】
【課題を解決するための手段】
透明支持体上に、ロイコ染料、呈色剤および接着剤を含有する感熱記録層、並びに保護層を有する感熱記録体において、上記課題を解決するめの一つの手段として、接着剤として少なくともポリウレタン系アイオノマー樹脂およびスチレン−ブタジエン系樹脂を併用するものである。
【００１２】
【発明の実施の形態】
本発明は、感熱記録層中の接着剤として、ポリウレタン系アイオノマー樹脂とスチレン−ブタジエン系樹脂とからなる特定の接着剤を使用することを特徴とし、かかる特定の接着剤により、サーマルヘツドによる記録時の印加エネルギーを強くしても、記録画像部のエッジ部が滲まない格別の効果が得られる。
【００１３】
通常、印加エネルギー強くすると記録画像部のエッジ部が滲む現象は、支持体に透明な樹脂フイルムを用い、かつ感熱記録層の厚さが１０μｍを越えると発生し易くなるが、ポリウレタン系アイオノマー樹脂とスチレン−ブタジエン系樹脂とを併用することにより、感熱記録層の厚さが１５〜３０μｍに対して、記録画像部のエッジ部のニジミを抑制する効果、並びに記録画像の階調性に優れた効果が得られる。
【００１４】
ポリウレタン系アイオノマー樹脂とスチレン−ブタジエン系樹脂との使用割合としては特に限定されないが、ポリウレタン系アイオノマー樹脂１００重量部に対してスチレン−ブタジエン系樹脂を１００〜３００重量部程度が好ましい。
【００１５】
感熱記録層中のポリウレタン系アイオノマー樹脂とスチレン−ブタジエン系樹脂との合計使用比率としては、感熱記録層に対して１０〜４０重量％程度が好ましい。
【００１６】
ポリウレタン系アイオノマー樹脂およびスチレン−ブタジエン系樹脂は、ラテックスの形態で使用される。
【００１７】
ポリウレタンアイオノマー樹脂とは、従来の乳化重合法により得られるポリウレタン系のラテックスとは異なり、乳化剤を使用することなく、水中に溶解ないしは極めて微細な粒子状に分散させたいわゆるコロイド分散型の水性ウレタン樹脂である。
【００１８】
ポリウレタンアイオノマーとしてしは、ポリエステルポリウレン系樹脂、ポリエーテルポリウレン系樹脂、脂肪族系ポリウレタン樹脂などがあるが、その具体例としては、例えば大日本インキ化学工業社製のハイドランＨＷシリーズ、ハイドランＡＰシリーズ、パテラコールシリーズ、第一工業製薬社製のスーパーフレックスシリーズなどが挙げられる。
【００１９】
スチレン−ブタジエン系樹脂は、例えば乳化重合法により得られたスチレン−ブタジエン系ラテックス、あるいはポリウレタンアイオノマーを含有する水性媒体中でスチレンモノマーおよびブタジエンモノマーが重合されたソープフリーラテックスから得られる。特に、ソープフリーラテックスを乳化剤として用いて得られるスチレン−ブタジエン系樹脂が好ましい。
【００２０】
本発明で使用されるロイコ染料および呈色剤としては、例えば各種公知のものを使用することができる。ロイコ染料としては、例えば３，３−ビス（ｐ−メチルアミノフエニル）−６−ジメチルアミノフタリド、３−（４−ジエチルアミノ−２−メチルフェニル）−３−（４−ジメチルアミノフェニル）−６−ジメチルアミノフタリド、３−ジエチルアミノ−７−ジベンジルアミノ−ベンゾ〔ａ〕フルオランなどの青発色性ロイコ染料、
【００２１】
３−シクロヘキシルアミノ−６−クロロフルオラン、３−ジエチルアミノ−６−メチル−７−クロロフルオラン、３−ジエチルアミノ−６，８−フルオラン、３−ジエチルアミノ−７−クロロフルオランなどの赤発色性ロイコ染料、
【００２２】
３−ジエチルアミノ−６−メチル−７−（３−トルイジノ）−フルオラン、３−（Ｎ−エチル−Ｎ−イソペンチル）アミノ−６−メチル−７−アニリノフルオラン、３−（Ｎ−エチル−Ｎ−イソアミル）アミノ−６−メチル−７−アニリノフルオラン３−ジエチルアミノ−６−メチル−７−アニリノフルオラン、３−（Ｎ−エチル−Ｎ−ｐ−トルイジノ）−６−メチル−７−アニリノフルオラン、３−ピロリジノ−６−メチル−７−アニリノフルオラン、３−ジ（ｎ−エチル）アミノ−６−メチル−７−アニリノフルオラン、３−ジ（ｎ−ブチル）アミノ−６−メチル−７−アニリノフルオラン、３−ジ（ｎ−ペンチル）アミノ−６−メチル−７−アニリノフルオラン、３−ジ（ｎ−ブチル）アミノ−６−メチル−７−（ｍ−メチルアニリノ）フルオラン、３−ジ（ｎ−ブチル）アミノ−６−メチル−７−（ｐ−メチルアニリノ）フルオラン、３−（Ｎ−シクロヘキシル−Ｎ−メチル）アミノ−６−メチル−７−アニリノフルオラン、３−ピペリジノ−６−メチル−７−アニリノフルオランなどの黒発色性ロイコ染料、
【００２３】
３，３−ビス（４−ジエチルアミノ−２−エトキシフェニル）−４−アザフタリド、３，３−ビス〔１−（４−メトキシフェニル）−１−（４−ジメチルアミノフェニル）エチレン−２−イル〕−４，５，６，７−テトラクロロフタリド、３，６−ビス（ジメチルアミノ）フルオレン−９−スピロ−３’−（６’−ジメチルアミノ）フタリドなどの近赤外領域にも強い吸収波長を有する近赤外吸収性ロイコ染料などが挙げられる。勿論、これらに限定されるものではなく、また二種以上を併用することもできる。
【００２４】
ロイコ染料は、特にポリウレアまたはポリウレア−ポリウレタン樹脂を壁膜とするマイクロカプセル中に内包させるか、あるいはポリウレアまたはポリウレア−ポリウレタン樹脂と複合粒子を形成させて用いることにより密着強度の高い感熱記録層が得られ、好ましい。かかるマイクロカプセルおよび複合粒子の粒径としてしは０．３〜３．０μｍ程度が好ましい。
【００２５】
呈色剤の具体例としては、例えば４，４’−イソプロピリデンジフェノール、４，４’−シクロヘキシリデンジフェノール、２，２−ビス（４−ヒドロキシフェニル）−４−メチルペンタン、２，４’−ジヒドロキシジフェニルスルホン、４，４’−ジヒドロキシジフェニルスルホン、４−ヒドロキシ−４’−イソプロポキシジフェニルスルホン、３，３’−ジアリル−４，４’−ジヒドロキシジフェニルスルホン、４−ヒドロキシ−４’−メチルジフェニルスルホン、ビス（ｐ−ヒドロキシフェニル）酢酸ブチル、ビス（ｐ−ヒドロキシフェニル）酢酸メチル、１，１−ビス（４−ヒドロキシフェニル）−１−フェニルエタン、１，４−ビス〔α−メチル−α−（４’−ヒドロキシフェニル）エチル〕ベンゼンなどのフェノール性化合物、Ｎ−ｐ−トリルスルホニル−Ｎ’−フェニルウレア、４，４’−ビス〔（４−メチル−３−フェノキシカルボニルアミノフェニル）ウレイド〕ジフェニルメタン、Ｎ−ｐ−トリルスルホニル−Ｎ’−ｐ−ブトキシフエニルウレアなどの分子内にスルホニル基とウレイド基を有する化合物、４−〔２−（ｐ−メトキシフェノキシ）エチルオキシ〕サリチル酸亜鉛、４−〔３−（ｐ−トリルスルホニル）プロピルオキシ〕サリチル酸亜鉛、５−〔ｐ−（２−ｐ−メトキシフェノキシエトキシ）クミル〕サリチル酸などの芳香族カルボン酸の亜鉛塩化合物などが挙げられる。
【００２６】
感熱記録層中のロイコ染料と呈色剤の使用比率は用いられるロイコ染料、呈色剤の種類に応じて適宜選択されるもので、特に限定するものではないが、一般に無色ないしは淡色のロイコ染料１重量部に対して１〜１０重量部、好ましくは１〜５重量部の呈色剤が使用される。
【００２７】
さらに、感熱記録層には記録感度を高めるために増感剤、および記録部の保存性を高めるために保存性改良剤を含有させることもできる。増感剤の具体例としては、例えばステアリン酸アミド、１，２−ジ（３−メチルフェノキシ）エタン、１、２−ジフェノキシエタン、パラベンジルビフェニル、ナフチルベンジルエーテル、ベンジル−４−メチルチオフェニルエーテル、１−ヒドロキシ−２−ナフトエ酸フェニルエステル、シュウ酸ジベンジルエステル、シュウ酸−ジ−ｐ−メチルベンジルエステル、シュウ酸−ジ−ｐ−クロロベンジルエステル、テレフタル酸ジブチルエステル、テレフタル酸ジベンジルエステル、イソフタル酸ジブチルエステルなどの熱感度向上剤（増感剤）などが挙げられる。
【００２８】
保存性改良剤の具体例としては、例えば４，４’−ブチリデンビス（６−ｔｅｒｔ−ブチル−３−メチルフェノール）、２，２’−メチレンビス（４−エチル−６−ｔｅｒｔ−ブチルフェノール）、２，４−ジ−ｔｅｒｔ−ブチル−３−メチルフェノール、１，１，３−トリス（２−メチル−４−ヒドロキシ−５−ｔｅｒｔ−ブチルフェニル）ブタン、１，１，３−トリス（５−シクロヘキシル−４−ヒドロキシ−２−メチルフェニル）ブタン、１，３，５−トリス（５−ｔｅｒｔ−ブチル−３−ヒドロキシ−２、６−ジメチルベンジル）イソシアヌル酸などのヒンダードフェノール類；４−（２−メチル−１，２−エポキシエチル）ジフェニルスルフォン、４−（２−エチル−１，２−エポキシエチル）ジフェニルスルフォン、４−ベンジルオキシ−４’−（２，３−グリシジルオキシ）ジフェニルスルフォンなどのジフェニルスルフォン誘導体；２−（２’−ヒドロキシ−５’−メチルフェニル）ベンゾトリアゾール、２−ヒドロキシ−４−ベンジルオキシベンゾフェノンなどの紫外線吸収剤が挙げられる。
【００２９】
感熱記録層は、例えば水を媒体とし、平均粒径が０．３〜３．０μｍのポリウレア−ポリウレタン樹脂とロイコ染料との複合粒子分散液、呈色剤分散液、上記特定の接着剤、および必要により下記の助剤などを混合攪拌して得られた感熱記録層用塗液を透明支持体上に塗布乾燥して形成される。
【００３０】
助剤としては、例えば炭酸カルシウム、酸化亜鉛、酸化アルミニウム、二酸化チタン、無定形シリカ、水酸化アルミニウム、硫酸バリウム、タルク、カオリン、スチレン樹脂フィラー、ナイロン樹脂フィラー、尿素・ホルマリン樹脂フィラーなどの顔料類、ステアリン酸亜鉛、ステアリン酸カルシウムなどの滑剤類、パラフィンワックス、ポリエチレンワックス、ポリプロピレンワックス、カルナウバワックスなどのワックス類、ホウ砂、ホウ酸、ジアルデヒドデンプン、ポリアミドエピクロヒドリン樹脂などの架橋剤類、フッ素系界面活性剤、ジアルキルスルホコハク酸塩、アルキルスルホン酸塩、アルキルカルボン酸塩、アルキルリン酸塩、アルキルエチレンオキシドなどの他の界面活性剤を添加することもできる。
【００３１】
感熱記録層用塗液には特定の接着剤が含有されるが、本発明の所望の効果を損なわない限りにおいて、他の接着剤を用いることもできる。他の接着剤としては、例えばデンプン類、ヒドロキシエチルセルロース、メチルセルロース、カルボキシメチルセルロース、ゼラチン、カゼイン、完全ケン化または部分ケン化ポリビニルアルコール、アセトアセチル変性ポリビニルアルコール、ジアセトンアクリルアミド変性ポリビニルアルコール、カルボキシ変性ポリビニルアルコール、ケイ素変性ポリビニルアルコール、ヒドロキシエチルセルロース、メチルセルロース、カルボキシメチルセルロース、ゼラチン、カゼイン、スチレン−無水マレイン酸共重合体のアルカリ塩、エチレン・アクリル酸共重合体のアルカリ塩、スチレン−アクリル酸共重合体のアルカリ塩などの水溶性接着剤、およびアクリル系ラテックスなどのラテックスが挙げられる。
【００３２】
感熱記録層上に形成される保護層は、例えば成膜性および接着剤を有する水性樹脂が好ましく、例えば完全ケン化または部分ケン化ポリビニルアルコール、アセトアセチル変性ポリビニルアルコール、ジアセトンアクリルアミド変性ポリビニルアルコール、カルボキシ変性ポリビニルアルコール、ケイ素変性ポリビニルアルコール、ヒドロキシエチルセルロース、メチルセルロース、カルボキシメチルセルロース、ゼラチン、カゼイン、スチレン・無水マレイン酸共重合体のアルカリ塩、エチレン・アクリル酸共重合体のアルカリ塩、スチレン・アクリル酸共重合体のアルカリ塩などの水溶性樹脂、およびスチレン−ブタジエン系ラテックス、アクリル系ラテックス、ウレタン系ラテックスなどのラテックスから得られる疎水性樹脂が挙げられる。なお、水性樹脂の使用比率としては、保護層に対して３０〜９５重量％が好ましい。
【００３３】
なかでも、アセトアセチル変性ポリビニルアルコール、ジアセトンアクリルアミド変性ポリビニルアルコール、カルボキシ変性ポリビニルアルコールおよびケイ素変性ポリビニルアルコールのから選ばれる少なくとも一種からなる特定のポリビニルアルコールが好ましく、かかる特定のポリビニルアルコールとウレタン系ラテックスから得られる樹脂との併用が特に好ましい。
【００３４】
保護層は、水を媒体とし、例えばポリビニルアルコール水溶液などの水性樹脂（接着剤）、および必要により上記の顔料類、架橋剤類、滑剤類を混合攪拌して得られた保護層用塗液を感熱記録層上に塗布乾燥して形成される。
【００３５】
感熱記録層および保護層の形成方法については特に限定するものではなく、例えばエヤーナイフコーティング、バリバーブレードコーティング、ピュアーブレードコーティング、ロッドブレードコーティング、ショートドウェルコーティング、カーテンコーティング、ダイコーティングなどの適当な塗布方法により感熱記録層用の塗液を支持体上に塗布・乾燥するなどの方法により形成される。
【００３６】
透明支持体としては、厚さ４０〜２５０μｍ程度の樹脂フイルムが使用され、かかる透明フイルムの具体例としては、例えば無延伸または二軸延伸されたポリエチレンテレフタレートフイルム、ポリスチレンフイルム、ポリプロピレンフィルム、ポリカーボネートフイルムなどが挙げられる。
【００３７】
透明フイルムは、シウカステン適性を高めるために、ヘイズ値が５％以下に青色に着色させたり、感熱記録層用塗液の塗工性を高めるためにコロナ放電処理、アンカーコート処理をするのが好ましい。なお、感熱記録体のヘイズ値としては、１０〜５０％程度が好ましい。
【００３８】
感熱記録層用の塗液の塗布量は乾燥後の厚さで５〜４０μｍ程度、好ましくは１０〜３０μｍ程度である。また、保護層用の塗液の塗布量は乾燥後の厚さで０．５〜８μｍ程度、好ましくは２〜６μｍ程度である。
【００３９】
本発明においては、透明支持体の導電層を設けたりする等の従来から公知の感熱記録体における製造技術を付与することもできる。
【００４０】
【実施例】
本発明を下記実施例により更に詳しく説明するが、本発明の範囲はこれらにより限定されるものではない。なお、各実施例、比較例中、「部」および「％」はそれぞれ「重量部」および「重量％」を示す。
【００４１】
〔実施例１〕
（１）複合粒子分散液の調製
３，３’−ビス（４−ジエチルアミノ−２−エトキシフェニル）−４−アザフタリド５部、３−ジエチルアミノ−６，８−ジメチルフルオラン５部、３−ジエチルアミノ−６−メチル−７−（３−トルイジノ）−フルオラン５部および３−ジ（ｎ−ブチル）アミノ−６−メチル−７−アニリノフルオラン５部を１００℃に加熱したジシクロヘキシルメタン−４，４’−ジイソシアネート２５部に溶解し、この溶液を３５℃に冷却後、同温度の８％ポリビニルアルコール（日本合成化学工業製、商標：ゴーセノールＧＭ−１４Ｌ）水溶液１００部に徐々に添加し、ホモジナイザーを用い、回転数８０００ｒｐｍ  の攪拌によって乳化分散した後、この乳化分散液に水６０部を加えて均一化した。この乳化分散液を９０℃に昇温し、１０時間の硬化反応させ後、固形分濃度が２５％となるように水を添加し、体積平均粒子径０．６μｍの複合粒子分散液を得た。
【００４２】
（２）呈色剤分散液の調製
３，３’−ジアリル−４，４’−ジヒドロキシジフェニルスルホン２０部、４，４’−ジヒドロキシジフェニルスルホン２０部、スルホン変性ポリビニルアルコールの１０％水溶液２０部、および水４０部からなる組成物をウルトラビスコミルにて平均粒子径が０．３μｍとなるまで粉砕して呈色剤分散液を得た。
【００４３】
（３）感熱記録層用塗液の調製
複合粒子分散液１００部、呈色剤分散液７０部、体積平均粒径が０．５μｍのステアリン酸アミドの３０％分散液７０部、固形分濃度２０％のポリウレタンアイオノマー（商品名：ハイドランＡＰ−２０、大日本インキ化学工業社製）６２部、および固形分濃度４５％のスチレン−ブタジエン系ラテックス（商品名：Ｌ−１５７１、旭化成社製）２８部、ポリアミドエピクロルヒドリン樹脂の２０％水溶液５部および水３０部からなる組成物を攪拌して感熱記録層用塗液を得た。
【００４４】
（４）保護層用塗液の調製
カオリン（商品名：ＵＷ−９０、ＥＣ社製）の５０％分散液（体積平均粒径０．６μｍ）４０部、アセトアセチル変性ポリビニルアルコール（商品名：ゴーセファイマーＺ−２００、日本合成化学工業社製）の１０％水溶液５００部、固形濃度２０％のウレタン系ラテックス（商品名：ハイドランＡＰ−３０Ｆ、大日本インキ化学工業社製）１００部、パラフィンワックスの２０％水分散液（体積平均粒径０．８μｍ）５０部、ジオクチルスルホコハク酸ナトリウムの１０％水溶液１部および水５０部からなる組成物を攪拌して保護層用塗液を得た。
【００４５】
（５）感熱記録体の作製
青色透明なポリエチレンテレフタレートフイルム（商品名：メリネックス９１２、厚さ１７５μｍ、帝人デュポン社製）の片面上に、感熱記録層用塗液をスロットダイコーターにて乾燥後の厚さが２８μｍとなるように塗布乾燥して感熱記録層を設け、その上に保護層用塗液をグラビアコーターにて乾燥後の厚さが３．１μｍとなるように塗布乾燥して保護層を設け、感熱記録体を得た。
【００４６】
〔実施例２〕
実施例１の感熱記録層用塗液の調製において、固形分濃度２０％のポリウレタンアイオノマー（商品名：ハイドランＡＰ−２０、大日本インキ化学工業社製）６２部、および固形分濃度４５％のスチレン−ブタジエン系ラテックス（商品名：Ｌ−１５７１、旭化成社製）２８部の代わりに、固形分濃度４１％のポリウレタンアイオノマーを含有する水性媒体中でスチレンモノマーおよびブタジエンモノマーが重合されたラテックス（パテラコール２０９０、大日本インキ化学工業社製）６１部を用いた以外は、実施例１と同様にして感熱記録体を得た。
【００４７】
〔実施例３〕
実施例１の感熱記録層用塗液の調製において、固形分濃度２０％のポリウレタンアイオノマー（商品名：ハイドランＡＰ−２０、大日本インキ化学工業社製）６２部を３２部とし、また固形分濃度４５％のスチレン−ブタジエン系ラテックス（商品名：Ｌ−１５７１、旭化成社製）２８部を４２部とした以外は、実施例１と同様にして、感熱記録体を得た。
【００４８】
〔実施例４〕
実施例１の感熱記録層用塗液の調製において、固形分濃度２０％のポリウレタンアイオノマー（商品名：ハイドランＡＰ−２０、大日本インキ化学工業社製）６２部を７５部とし、また固形分濃度４５％のスチレン−ブタジエン系ラテックス（商品名：Ｌ−１５７１、旭化成社製）２８部を２２部とした以外は、実施例１と同様にして、感熱記録体を得た。
【００４９】
〔実施例５〕
実施例１の感熱記録層用塗液の調製において、固形分濃度２０％のポリウレタンアイオノマー（商品名：ハイドランＡＰ−２０、大日本インキ化学工業社製）６２部を２５部とし、また固形分濃度４５％のスチレン−ブタジエン系ラテックス（商品名：Ｌ−１５７１、旭化成社製）２８部を４５部とした以外は、実施例１と同様にして、感熱記録体を得た。
【００５０】
〔実施例６〕
実施例１の感熱記録体の作製において、感熱記録層用塗液をスロットダイコーターにて乾燥後の厚さ２８μｍを１５μｍとなるように塗布乾燥して感熱記録層を設けた以外は、実施例１と同様にして感熱記録体を得た。
【００５１】
〔比較例１〕
実施例１の感熱記録層用塗液において、固形分濃度２０％のポリウレタンアイオノマー（商品名：ハイドランＡＰ−２０、大日本インキ化学工業社製）６２部の代わりに固形分濃度４５％のスチレン−ブタジエン系ラテックス（商品名：Ｌ−１５７１、旭化成社製）２７部を用いた以外は、実施例１と同様にして感熱記録体を得た。
【００５２】
〔比較例２〕
実施例１の感熱記録層用塗液において、固形分濃度４５％のスチレン−ブタジエン系ラテックス（商品名：Ｌ−１５７１、旭化成社製）２８部の代わりに固形分濃度２０％のポリウレタンアイオノマー（商品名：ハイドランＡＰ−２０、大日本インキ化学工業社製）６３部を用いた以外は、実施例１と同様にして感熱記録体を得た。
【００５３】
かくして得られた感熱記録体のについて、以下の評価試験を行い、得られた結果を表１に示す。
【００５４】
〔記録濃度〕
感熱印字試験装置を用いて、低印加エネルギー０．３ｍＪ／ｄｏｔおよび高印加エネルギー０．８ｍＪ／ｄｏｔにて各感熱記録体を記録し、得られた記録画像部および未記録部をマクベス濃度計ＴＲ−９２７Ｊ型（ビジュアルモード、マクベス社製）にて測定した。
【００５５】
〔耐ニジミ性〕
前記の高印加エネルギーにて記録された記録画像部におけるニジミを下記のごとく、目視判定した。
☆：記録画像部のエッジ部にニジミがない。
◎：記録画像部のエッジ部にニジミが僅かにある。
○：記録画像部のエッジ部にニジミが少しある。
△：記録画像部のエッジ部にニジミがやや多くある。
×：記録画像部のエッジ部にニジミが多くある。
【００５６】
〔耐透明性〕
感熱記録体を４０℃、８０％ＲＨ条件下に２４時間処理した後および処理前のヘイズ値をヘイズメーター（ＴＣ−Ｈ  ＩＶ型、東京電色社製）にて測定した。処理後の値が小さいほど、耐透明性に優れている。
【００５７】
【表１】
2004167888.tif 000002
【００５８】
【発明の効果】
表１に示されているように、本発明の感熱記録体は、記録画像にニジミがなく、湿度変化による透明性の低下が少ない効果を有するものである。